(57)【要約】【課題】取り扱い性に優れたスルホン化パルプ繊維の製造方法および透明性に優れたスルホン化微細セルロース繊維の製造方法を提供する。【解決手段】パルプからセルロースの水酸基の一部がスルホン化したパルプ繊維を製造する方法であって、パルプを化学的に処理する化学処理工程を含んでおり、化学処理工程が、パルプを構成するパルプ繊維に対してスルホ基を有するスルホン化剤と尿素または／およびその誘導体を接触させる接触工程と、接触工程後のパルプ繊維を構成するセルロースの水酸基の一部にスルホ基を導入する反応工程と、を含み、接触工程と前記反応工程との間に、接触工程後のパルプを乾燥する乾燥工程を含んでいる。このため、取り扱い性に優れたスルホン化パルプ繊維を製造することができる。【選択図】図１
2019194390.tif 000002
【特許請求の範囲】
【請求項１】
パルプからセルロースの水酸基の一部がスルホン化したパルプ繊維を製造する方法であって、
前記パルプを化学的に処理する化学処理工程を含んでおり、
該化学処理工程が、
前記パルプを構成するパルプ繊維に対してスルホ基を有するスルホン化剤と尿素または／およびその誘導体を接触させる接触工程と、
該接触工程後のパルプ繊維を構成するセルロースの水酸基の一部にスルホ基を導入する反応工程と、を含み、
前記接触工程と前記反応工程との間に、前記接触工程後のパルプを乾燥する乾燥工程を含んでいる
ことを特徴とするスルホン化パルプ繊維の製造方法。
【請求項２】
パルプからセルロースの水酸基の一部がスルホン化したパルプ繊維を製造する方法であって、
前記パルプを化学的に処理する化学処理工程を含んでおり、
該化学処理工程が、
前記パルプを構成するパルプ繊維に対してスルホ基を有するスルホン化剤と尿素または／およびその誘導体を接触させる接触工程と、
該接触工程後のパルプ繊維を構成するセルロースの水酸基の一部にスルホ基を導入する反応工程と、を含み
前記接触工程と前記反応工程との間に、前記接触工程後のパルプを脱水する脱水工程を含んでいる
ことを特徴とするスルホン化パルプ繊維の製造方法。
【請求項３】
前記脱水工程の後に、前記脱水処理した後のパルプを乾燥する乾燥工程を含む
ことを特徴とする請求項２記載のスルホン化パルプ繊維の製造方法。
【請求項４】
前記接触工程が、
前記パルプを構成するパルプ繊維を、前記スルホン化剤と前記尿素または／およびその誘導体を混合した反応液に接触させる工程であり、
該反応液は、
前記スルホン化剤と前記尿素または／およびその誘導体を、濃度（ｇ／Ｌ）比において、４：1〜１：２．５となるように含有する
ことを特徴とする請求項１、２または３記載のスルホン化パルプ繊維の製造方法。
【請求項５】
前記反応工程は、
加熱して反応を進行させる工程であり、
温度が１００℃〜１８０℃、加熱する時間が１分以上となるように調整する
ことを特徴とする請求項１、２、３または４記載のスルホン化パルプ繊維の製造方法。
【請求項６】
前記反応工程後に、前記反応工程後のパルプを洗浄する洗浄工程を含む
ことを特徴とする請求項１、２、３、４または５記載のスルホン化パルプ繊維の製造方法。
【請求項７】
前記化学処理工程において、
前記反応工程後のパルプ繊維は、平均繊維長が、前記接触工程に供給するパルプ繊維に対して５０％以上となるように調製する
ことを特徴とする請求項１、２、３、４、５または６記載のスルホン化パルプ繊維の製造方法。
【請求項８】
前記スルホン化剤が、スルファミン酸である
ことを特徴とする請求項１、２、３、４、５、６または７記載のスルホン化パルプ繊維の製造方法。
【請求項９】
パルプからセルロースの水酸基の一部がスルホン化した微細セルロース繊維を製造する方法であって、
前記パルプを化学的に処理する化学処理工程と、該化学処理工程後のパルプを微細化する微細化処理工程と、を順に行う方法であり、
前記化学処理工程後のパルプが請求項１〜８のいずれかに記載の製造方法で製造されたスルホン化パルプ繊維を含んでいる
ことを特徴とするスルホン化微細セルロース繊維の製造方法。
【請求項１０】
前記微細化処理工程において、
前記スルホン化パルプ繊維は、保水度が１５０％以上のものである
ことを特徴とする請求項９記載のスルホン化微細セルロース繊維の製造方法。
【請求項１１】
前記微細化処理において、
前記スルホン化パルプ繊維を含んだパルプを水溶性溶媒に固形分濃度が０．１質量％〜２０質量％となるように分散させた状態で微細化する
ことを特徴とする請求項９または１０記載のスルホン化微細セルロース繊維の製造方法。
【発明の詳細な説明】
【技術分野】
【０００１】
本発明は、スルホン化微細セルロース繊維の製造方法およびスルホン化パルプ繊維の製造方法に関する。
【背景技術】
【０００２】
セルロースナノファイバー（ＣＮＦ）とは、植物起因のセルロースをナノ化処理(機械的解繊やＴＥＭＰＯ触媒酸化など)した、繊維幅が数〜数十ｎｍ、繊維長が数百ｎｍの微小繊維である。ＣＮＦが軽量、高弾性、高強度、低線熱膨張性を有していることから、ＣＮＦを含有する複合材料の利用が、工業分野のみならず食品分野や医療分野など様々な分野で期待されている。
【０００３】
ＣＮＦを機械的に解繊処理する場合、セルロース繊維間が水素結合で強固に結合しているため、ＣＮＦを得るまでに大きなエネルギーが必要であった。また、得られたＣＮＦは、繊維長等にばらつきが生じるといった問題があった。
【０００４】
そこで、機械的な解繊処理工程を行う前に、予めパルプを構成するセルロース繊維をある程度ほぐした状態にする化学処理工程を行う製法が開発されている（特許文献１〜４）。この製法を使用すれば、パルプを直接機械処理する製法と比べて少ないエネルギーでＣＮＦを得ることができる。しかも、得られたＣＮＦのサイズのばらつきを抑制できるという利点が得られる。
【０００５】
例えば、特許文献１〜３には、パルプを硫酸や過硫酸、塩素系酸化剤などの強酸を用いて化学処理した後、得られたパルプスラリーを解繊機等に供給してＣＮＦを得るという製法が開示されている。
しかしながら、特許文献１〜３のような製法では、化学処理工程において硫酸や過硫酸等を用いるので、取り扱い性の煩雑さに加え、反応後の排水処理の問題や、設備の配管等が腐食するなどの問題が発生している。また、塩素系酸化剤を使用する場合には、反応時に発生する塩素による環境への影響が懸念されている。
【０００６】
一方、特許文献４には、パルプをリン酸塩と尿素を用いて化学処理した後、得られたパルプスラリーを解繊機等に供給してＣＮＦを得るという製法が開示されている。かかる製法を使用すれば、化学処理工程において硫酸などの強酸を使用する場合に発生する問題を解消することができる。しかも、得られたＣＮＦの表面の水酸基の一部にリン酸エステルを導入できるので、水溶媒中での分散性を向上させることができる旨が記載されている。
また、特許文献４には、固形分濃度０．２質量％に調製することにより透明性の高い（ヘイズ値が５〜１５％）ＣＮＦを製造することができる旨が記載されている。
【先行技術文献】
【特許文献】
【０００７】
【特許文献１】特開２０１７−４３６７７号公報
【特許文献２】特開２０１７−８４７２号公報
【特許文献３】特開２０１７−２５２４０号公報
【特許文献４】特開２０１７−２５４６８号公報
【発明の概要】
【発明が解決しようとする課題】
【０００８】
しかるに、特許文献１〜４には、解繊前のパルプ繊維の保水度を調整する技術はもちろん、調整した保水度に基づくパルプ繊維の取り扱いに関する記載もない。
【０００９】
本発明は上記事情に鑑み、取り扱い性に優れたスルホン化パルプ繊維の製造方法および透明性に優れたスルホン化微細セルロース繊維の製造方法を提供することを目的とする。
【課題を解決するための手段】
【００１０】
（スルホン化パルプ繊維の製造方法）
第１発明のスルホン化パルプ繊維の製造方法は、パルプからセルロースの水酸基の一部がスルホン化したパルプ繊維を製造する方法であって、前記パルプを化学的に処理する化学処理工程を含んでおり、該化学処理工程が、前記パルプを構成するパルプ繊維に対してスルホ基を有するスルホン化剤と尿素または／およびその誘導体を接触させる接触工程と、該接触工程後のパルプ繊維を構成するセルロースの水酸基の一部にスルホ基を導入する反応工程と、を含み、前記接触工程と前記反応工程との間に、前記接触工程後のパルプを乾燥する乾燥工程を含んでいることを特徴とする。
第２発明のスルホン化パルプ繊維の製造方法は、パルプからセルロースの水酸基の一部がスルホン化したパルプ繊維を製造する方法であって、前記パルプを化学的に処理する化学処理工程を含んでおり、該化学処理工程が、前記パルプを構成するパルプ繊維に対してスルホ基を有するスルホン化剤と尿素または／およびその誘導体を接触させる接触工程と、該接触工程後のパルプ繊維を構成するセルロースの水酸基の一部にスルホ基を導入する反応工程と、を含み前記接触工程と前記反応工程との間に、前記接触工程後のパルプを脱水する脱水工程を含んでいることを特徴とする。
第３発明のスルホン化パルプ繊維の製造方法は、第２発明において、前記脱水工程の後に、前記脱水処理した後のパルプを乾燥する乾燥工程を含むことを特徴とする。
第４発明のスルホン化パルプ繊維の製造方法は、第１発明、第２発明または第３発明のいずれかにおいて、前記接触工程が、前記パルプを構成するパルプ繊維を、前記スルホン化剤と前記尿素または／およびその誘導体を混合した反応液に接触させる工程であり、該反応液は、前記スルホン化剤と前記尿素または／およびその誘導体を、濃度（ｇ／Ｌ）比において、４：１〜１：２．５となるように含有することを特徴とする。
第５発明のスルホン化パルプ繊維の製造方法は、第１発明、第２発明、第３発明または第４発明のいずれかにおいて、前記反応工程は、加熱して反応を進行させる工程であり、温度が１００℃〜１８０℃、加熱する時間が１分以上となるように調整することを特徴とする。
第６発明のスルホン化パルプ繊維の製造方法は、第１発明、第２発明、第３発明、第４発明または第５発明のいずれかにおいて、前記反応工程後に、前記反応工程後のパルプを洗浄する洗浄工程を含むことを特徴とする。
第７発明のスルホン化パルプ繊維の製造方法は、第１発明、第２発明、第３発明、第４発明、第５発明または第６発明のいずれかにおいて、前記化学処理工程において、前記反応工程後のパルプ繊維は、平均繊維長が、前記接触工程に供給するパルプ繊維に対して５０％以上となるように調製することを特徴とする
第８発明のスルホン化パルプ繊維の製造方法は、第１発明、第２発明、第３発明、第４発明、第５発明、第６発明または第７発明のいずれかにおいて、前記スルホン化剤が、スルファミン酸であることを特徴とする。
（スルホン化微細セルロース繊維の製造方法）
第９発明のスルホン化微細セルロース繊維の製造方法は、パルプからセルロースの水酸基の一部がスルホン化した微細セルロース繊維を製造する方法であって、前記パルプを化学的に処理する化学処理工程と、該化学処理工程後のパルプを微細化する微細化処理工程と、を順に行う方法であり、前記化学処理工程後のパルプが第１発明〜第８発明のいずれかに記載の製造方法で製造されたスルホン化パルプ繊維を含んでいることを特徴とする。
第１０発明のスルホン化微細セルロース繊維の製造方法は、第９発明において、前記微細化処理工程において、前記スルホン化パルプ繊維は、保水度が１５０％以上のものであることを特徴とする。
第１１発明のスルホン化微細セルロース繊維の製造方法は、第９発明または第１０発明において、前記微細化処理において、前記スルホン化パルプ繊維を含んだパルプを水溶性溶媒に固形分濃度が０．１質量％〜２０質量％となるように分散させた状態で微細化することを特徴とする。
【発明の効果】
【００１１】
（スルホン化パルプ繊維の製造方法）
第１発明、第２発明、第３発明によれば、パルプに対してスルホ基を有するスルホン化剤と尿素または／およびその誘導体を接触させ、所定の状態のパルプを反応工程に供給するので、取り扱い性に優れたスルホン化パルプ繊維を製造することができる。しかも、スルホン化パルプ繊維の回収率を向上させることができる。
第４発明によれば、スルホン化剤と尿素または／およびその誘導体を所定の混合比となるように調整することによって、適切な繊維長を有するスルホン化パルプ繊維を製造することができる。しかも、スルホン化パルプ繊維の保水度を適切に制御することができるので、用途に応じたスルホン化パルプ繊維を適切に製造することができる。
第５発明によれば、スルホン化パルプ繊維の製造効率を向上させることができる。
第６発明によれば、スルホン化パルプ繊維の取り扱い性を向上させることができる。
第７発明によれば、平均繊維長を長くできるので、パルプ繊維の取り扱い性をより向上させることができる。
第８発明によれば、より適切にスルホン化パルプ繊維を製造することができる。
（スルホン化微細セルロース繊維の製造方法）
第９発明によれば、パルプに対してスルホ基を有するスルホン化剤と尿素または／およびその誘導体を接触させて反応させることによって、適切な繊維長と透明性とを有するスルホン化微細セルロース繊維を製造することができる。
第１０発明、第１１発明によれば、微細化処理を適切に行うことができる。
【図面の簡単な説明】
【００１２】
【図１】本実施形態のスルホン化微細セルロース繊維、スルホン化パルプ繊維および誘導体パルプの製造方法の概略フロー図である。
【図２】実験結果を示した図であり、本実施形態の製法で得られたスルホン化パルプ繊維に相当するスルファミン酸／尿素処理パルプ繊維の特性表を示した図である。
【図３】実験結果を示した図であり、本実施形態の製法で得られたスルホン化パルプ繊維に相当するスルファミン酸／尿素処理パルプ繊維の乾燥工程を除いた際の特性表を示した図である。
【図４】実験結果を示したグラフであり、硫黄導入量と保水度を示したものである。
【図５】実験結果を示したグラフであり、保水度を示したものである。
【図６】実験結果を示したグラフであり、繊維長を示したものである。
【図７】実験結果を示したグラフであり、反応条件（温度と時間）に関するものである。
【図８】実験結果を示したグラフであり、反応条件（温度と時間）に関するものである。
【図９】実験結果を示した図であり、本実施形態の製法で得られたスルホン化パルプ繊維に相当するスルファミン酸／尿素処理パルプ繊維の繊維表面の拡大写真である。
【図１０】実験結果を示したグラフであり、本実施形態の製法で得られたスルホン化パルプ繊維に相当するスルファミン酸／尿素処理パルプ繊維の配向強度に関するものである。
【図１１】実験結果を示した図であり、本実施形態の製法で得られたスルホン化パルプ繊維に相当するスルファミン酸／尿素処理パルプ繊維の繊維表面の拡大写真である。
【図１２】実験結果を示した図であり、解繊状況を示した図である。
【図１３】実験結果を示した図であり、白色度を示した図である。
【図１４】実験結果を示した図であり、本実施形態の製法で得られたスルホン化微細セルロース繊維に相当するナノセルロース繊維の特性表を示した図である。
【図１５】実験結果を示した図であり、本実施形態の製法で得られたスルホン化微細セルロース繊維に相当するナノセルロース繊維の乾燥工程を除いた際の特性表を示した図である。
【図１６】実験結果を示したグラフであり、透明性に関するものである。
【図１７】実験結果を示したグラフであり、透明性に関するものである。
【図１８】実験結果を示したグラフであり、重合度を示したものである。
【図１９】実験結果を示したグラフである。
【図２０】実験結果を示したグラフであり、保水度と解繊の関係性を示したものである。
【図２１】実験結果を示したグラフであり、保水度と解繊の関係性を示したものである。
【図２２】実験結果を示したグラフであり、保水度と解繊の関係性を示したものである。
【図２３】実験結果を示した図であり、解繊時の固形分濃度と解繊の関係性を示した図である。
【図２４】実験結果を示したグラフであり、解繊時の固形分濃度と解繊の関係性を示したものである。
【発明を実施するための形態】
【００１３】
以下では、本発明の実施形態を図面に基づき説明する。
本実施形態のスルホン化パルプ繊維の製造方法は、取り扱い性に優れたスルホン化パルプ繊維を製造することができるようにしたことに特徴を有している。
また、本実施形態のスルホン化微細セルロース繊維の製造方法は、透明性に優れ、繊維同士のからみあいを向上させたスルホン化微細セルロース繊維を効率的に製造することができるようにしたことに特徴を有している。
とくに、本実施形態のスルホン化微細セルロース繊維の製造方法は、本実施形態のスルホン化パルプ繊維の製造方法で製造されたスルホン化パルプ繊維を微細化すれば、簡単にしかも適切に所望の微細セルロース繊維を製造することができる。
【００１４】
本実施形態のスルホン化パルプ繊維の製造方法は、パルプを化学処理工程に供することによってスルホン化パルプ繊維を製造する方法であり、この化学処理工程において、供給されたパルプを接触工程で処理した後、反応工程で処理するという方法である。
また、本実施形態のスルホン化微細セルロース繊維の製造方法は、パルプを化学処理工程に供した後、化学処理工程後のパルプを微細化する微細化処理工程と、を順に行う方法である。
【００１５】
まず、本実施形態のスルホン化パルプ繊維の製造方法および本実施形態のスルホン化微細セルロース繊維の製造方法を用いて製造されるスルホン化パルプ繊維およびスルホン化微細セルロース繊維の概略を説明する。
【００１６】
＜スルホン化パルプ繊維＞
本実施形態のスルホン化パルプ繊維の製造方法で得られるスルホン化パルプ繊維（以下、単にスルホン化パルプ繊維という）は、複数のセルロース繊維からなるパルプ繊維であって、含有するセルロース繊維を構成するセルロース（Ｄ−グルコースがβ（１→４）グリコシド結合した鎖状の高分子）の水酸基（−ＯＨ基）の少なくとも一部が下記式（１）で示されるスルホ基でスルホン化されたものである。
【００１７】
（−ＳＯ３−）ｒ・Ｚｒ＋    （１）
（ここで、ｒは、独立した１〜３の自然数であり、Ｚｒ＋は、ｒ＝１のとき、水素イオン、アルカリ金属の陽イオン、アンモニウムイオン、脂肪族アンモニウムイオン、芳香族アンモニウムイオンよりなる群から選ばれる少なくとも１種である。また、ｒ＝２または３のとき、アルカリ土類金属の陽イオンまたは多価金属の陽イオンよりなる群から選ばれる少なくとも１種である。）
【００１８】
（スルホン化パルプ繊維におけるスルホ基の導入量）
スルホン化パルプ繊維におけるスルホ基の導入量は、パルプ繊維がほぐれやすくなる程度に導入されていれば、とくに限定されない。
例えば、スルホン化パルプ繊維１ｇ（質量）あたりの硫黄導入量は、０．４２ｍｍｏｌ／ｇよりも高くなるように調整するのが好ましく、より好ましくは、０．４２ｍｍｏｌ／ｇ〜９．９ｍｍｏｌ／ｇであり、さらに好ましくは０．５ｍｍｏｌ／ｇ〜９．９ｍｍｏｌ／ｇであり、さらにより好ましくは０．６ｍｍｏｌ／ｇ〜９．９ｍｍｏｌ／ｇである。
スルホン化パルプ繊維１ｇ（質量）あたりの硫黄導入量が０．４２ｍｍｏｌ／ｇ以下の場合には、スルホン化パルプ繊維を構成する微細繊維同士が強く結合した状態が維持されやすい。一方、硫黄導入量が９．９ｍｍｏｌ／ｇに近づくほど結晶性の低下が懸念され、硫黄を導入する際のコストも増加する傾向にある。
したがって、スルホン化パルプ繊維へのスルホ基の導入量、つまりスルホ基に基づく硫黄導入量は、上記範囲となるように調整するのが好ましい。
【００１９】
とくに、スルホン化パルプ繊維におけるスルホ基の導入量において、スルホン化パルプ繊維を構成する微細繊維をばらけ易くするという観点では、０．４２ｍｍｏｌ／ｇよりも高く３．０ｍｍｏｌ／ｇ以下となるように調整するのが好ましく、より好ましくは０．５ｍｍｏｌ／ｇ〜３．０ｍｍｏｌ／ｇであり、さらに好ましくは０．５ｍｍｏｌ／ｇ〜２．０ｍｍｏｌ／ｇであり、さらにより好ましくは、０．５ｍｍｏｌ／ｇ〜１．５ｍｍｏｌ／ｇである。
また、スルホン化パルプ繊維を解繊して得られる後述する微細セルロース繊維における透明性の観点においても、上記範囲と同様の範囲となるように調整するのが好ましい。
【００２０】
（スルホ基の導入量の測定方法）
なお、スルホン化パルプ繊維の硫黄導入量（つまりスルホ基の導入量）は、スルホン化パルプ繊維の所定量を燃焼させて、燃焼イオンクロマトグラフを用いて燃焼物に含まれる硫黄分をＩＥＣ  ６２３２１に準拠した方法で測定することができる。
【００２１】
（スルホン化パルプ繊維の保水度）
スルホン化パルプ繊維は、上記硫黄導入量に加えて、所定の保水度を有する点においても特徴を有している。
具体的には、スルホン化パルプ繊維の保水度、つまり遠心脱水後に含有する水分量が、所定の状態となるようにスルホン化パルプ繊維は、調製されている。
このスルホン化パルプ繊維の保水度は、後述する利用目的や用途に応じて適宜調整されていれば、その範囲はとくに限定されない。
例えば、スルホン化パルプ繊維の保水度は、１５０％以上となるように調整するのが好ましい。より具体的には、２００％よりも高くなるように調整するのが好ましく、より好ましくは２２０％以上であり、さらに好ましくは２５０％であり、よりさらに好ましくは３００％以上であり、さらにより好ましくは５００％以上である。
【００２２】
ここで、スルホン化パルプ繊維の保水度を高くすれば、繊維中に水分を多く含むような状態となる。かかる状態において、繊維中に含まれた水分がスルホン化パルプ繊維を構成する微細繊維同士の結合力に影響を及ぼすものと推察される。つまり、保水度が高くなるように調製したスルホン化パルプ繊維は、スルホン化パルプ繊維の表面を構成する微細繊維同士の結合が弱くなって隣接する微細繊維同士間に隙間が形成され、この形成された隙間に水分が浸入等することによって水分が保持されやすくなっているものと推察される。
【００２３】
このため、スルホン化パルプ繊維の保水度を上記のごとき範囲内となるように調製すれば、以下のような利用目的や用途に応じたスルホン化パルプ繊維を調製することができる。
【００２４】
例えば、スルホン化パルプ繊維における脱水性の観点では、繊維内に水分量が少ない状態、つまり保水度が低くなるように調製すればよい。スルホン化パルプ繊維の保水度を低くすることによって、運搬時における輸送コストを抑制することができたり、スルホン化パルプ繊維を製造する際の製造効率や製造コストを抑制できる等の利点が得られる。
【００２５】
一方、スルホン化パルプ繊維を微細化するという観点では、繊維内に水分量が多くなるような状態、つまり保水度が高くなるように調製すればよい。なぜなら、スルホン化パルプ繊維の保水度を高くすることによって、スルホン化パルプ繊維を構成する微細繊維同士の結合力を弱くすることができる。すると、スルホン化パルプ繊維の表面や表面に近い内方に位置する部分がフィブリル化しやすくなる。そして、かかる状態のスルホン化パルプ繊維を解繊機等に供すれば、パルプ繊維の微細化がより行い易くなる。つまり、後述するスルホン化パルプ繊維を微細化して微細化セルロース繊維を調製する際に、作業性や効率性を向上させることができるようになるからである。
【００２６】
なお、スルホン化パルプ繊維を微細化する際には、保水度をあまりに高くすると、微細化した繊維の濃度が低くなりすぎたり、収率が低くなるといった傾向が生じる。このため、スルホン化パルプ繊維を微細化した後の微細繊維の収率や濃度等の観点においては、保水度はあまり高くなりすぎないように調整するのが好ましく、例えば、保水度が１０，０００％以下となるように調整するのが望ましい。
【００２７】
（保水度の測定方法）
スルホン化パルプ繊維の保水度は、一般的なパルプ繊維の保水度試験（例えば、ＪＡＰＡＮ  ＴＡＰＰＩ  紙パルプ試験方法Ｎｏ．２６：２０００に準拠した方法）により求めることができる。
【００２８】
（スルホン化パルプ繊維の平均繊維長）
スルホン化パルプ繊維は、繊維形状が維持される程度の平均繊維長であれば、その長さはとくに限定されない。
具体的には、スルホン化パルプ繊維をスルホン化する前後において、平均繊維長が所定の長さを維持していればよい。より具体的には、スルホン化パルプ繊維にスルホ基を導入する前のパルプ繊維における平均繊維長と、スルホ基を導入した後のスルホン化パルプ繊維の平均繊維長を比較した際、後者（つまりスルホン化パルプ繊維）が前者に比べて５０％以上となるように調整するのが好ましく、より好ましくは７０％以上であり、さらに好ましくは８０％以上となるように調整する。言い換えれば、スルホン化パルプ繊維は、原料となるパルプの素材に関わらず、スルホ基を導入する前と後において、平均繊維長が所定の値以上となるように調製されているのである。
【００２９】
例えば、原料として木材系のパルプ繊維を使用し、その平均繊維長が２．６ｍｍとした場合、スルホン化パルプ繊維の平均繊維長が、原料のパルプ繊維の平均繊維長の５０％以上の長さつまり１．３ｍｍ以上となるように調製するのが望ましい。
【００３０】
（平均繊維長の測定方法）
スルホン化パルプ繊維の平均繊維長は、公知の繊維分析器を用いて測定することができる。公知の繊維分析器として、例えば、ファイバーテスター（ローレンツェン＆ベットレー（株）社製）を挙げることができる。
【００３１】
（白色度）
なお、スルホン化パルプ繊維は、複数のスルホン化パルプ繊維を水溶液に分散させて洗浄した後、乾燥する。この乾燥した際の白色度が所定の範囲となるように調整するのが好ましい。
例えば、スルホン化パルプ繊維は、白色度が３０％以上となるように調製してもよく、好ましくは４０％以上となるように調製してもよい。白色度が３０％以上であれば、着色が目立ちにくくなるので、取り扱い性を向上させることができる。
【００３２】
スルホン化パルプ繊維の白色度は、公知の方法を使用すれば求めることができる。例えば、ＪＩＳ  Ｐ  ８１４８：２００１（紙、板紙及びパルプ−ＩＳＯ白色度（拡散青色光反射率））に準拠して測定することができる。
【００３３】
以上のごとく、本実施形態のスルホン化パルプ繊維の製造方法を用いれば、スルホ基に基づく硫黄導入量を調整することによって、繊維のばらけ易さや後述する微細セルロース繊維の透明度を向上させることができるようになる。しかも、保水度を調整することによって、利用目的や用途に応じたスルホン化パルプ繊維の特性を適宜調整し製造できるので、取り扱い性の自由度を向上させたスルホン化パルプ繊維を製造することができる。さらに、スルホン化パルプ繊維の平均繊維長が所定の値以上となるように調整することによって、より取り扱い性の自由度を向上させたスルホン化パルプ繊維を製造することができるようになる。
【００３４】
＜スルホン化微細セルロース繊維＞
つぎに、本実施形態のスルホン化微細セルロース繊維の製造方法で得られるスルホン化微細セルロース繊維（以下、単にスルホン化微細セルロース繊維という）について説明する。
スルホン化微細セルロース繊維は、セルロース繊維が微細化された微細セルロース繊維であって、微細セルロース繊維を構成するセルロース（Ｄ−グルコースがβ（１→４）グリコシド結合した鎖状の高分子）の水酸基（−ＯＨ基）の少なくとも一部が上記式（１）で示されるスルホ基でスルホン化されたものである。
【００３５】
（スルホン化微細セルロース繊維におけるスルホ基の導入量）
スルホン化微細セルロース繊維のスルホ基の導入量は、スルホ基に基づく硫黄導入量で表すことができ、透明性や分散性をある程度維持することができれば、その導入量はとくに限定されない。
例えば、スルホン化微細セルロース繊維１ｇ（質量）あたりの硫黄導入量は、０．４ｍｍｏｌ／ｇよりも高くなるように調整するのが好ましく、より好ましくは、０．４２ｍｍｏｌ／ｇ〜９．９ｍｍｏｌ／ｇであり、さらに好ましくは０．５ｍｍｏｌ／ｇ〜９．９ｍｍｏｌ／ｇであり、さらにより好ましくは０．６ｍｍｏｌ／ｇ〜９．９ｍｍｏｌ／ｇである。
【００３６】
スルホン化微細セルロース繊維１ｇ（質量）あたりの硫黄導入量が０．４２ｍｍｏｌ／ｇ以下の場合には、繊維間の水素結合が強固なため分散性が低下する傾向にある。その逆に、硫黄導入量が０．４２ｍｍｏｌ／ｇよりも高くすることによって分散性が向上させやすくなり、０．５ｍｍｏｌ／ｇ以上とすれば電子的反発性をより強くさせることができるので、分散した状態を安定して維持させやすくなる。一方、硫黄導入量が９．９ｍｍｏｌ／ｇに近づくほど結晶性の低下が懸念され、しかも硫黄を導入する際のコストも増加する傾向にある。
したがって、スルホン化微細セルロース繊維へのスルホ基の導入量、つまりスルホ基に基づく硫黄導入量は、上記範囲となるように調整するのが好ましい。
【００３７】
とくに、スルホン化微細セルロース繊維へのスルホ基の導入量において、スルホン化パルプ繊維を構成する微細繊維の分散性の観点では、０．４２ｍｍｏｌ／ｇよりも高く３．０ｍｍｏｌ／ｇ以下となるように調整するのが好ましく、より好ましくは０．５ｍｍｏｌ／ｇ〜３．０ｍｍｏｌ／ｇであり、さらに好ましくは０．５ｍｍｏｌ／ｇ〜２．０ｍｍｏｌ／ｇであり、さらにより好ましくは、０．５ｍｍｏｌ／ｇ〜１．５ｍｍｏｌ／ｇである。
また、スルホン化微細セルロース繊維の透明性の観点においても、上記範囲と同様の範囲となるように調整するのが好ましい。
【００３８】
（スルホ基の導入量の測定方法）
なお、スルホン化微細セルロース繊維の硫黄導入量（つまりスルホ基の導入量）は、スルホン化微細セルロース繊維の所定量を燃焼させて、燃焼イオンクロマトグラフを用いて燃焼物に含まれる硫黄分をＩＥＣ  ６２３２１に準拠した方法で測定することができる。
また、上述したスルホン化パルプ繊維を微細化処理する場合には、かかるスルホン化パルプ繊維の硫黄導入量から求めてもよい。
【００３９】
スルホン化微細セルロース繊維の平均繊維長や平均繊維幅は、繊維同士がからみ易く、しかも水系溶媒に分散させた際に透明性を得やすくなるように調製されていれば、その長さや太さはとくに限定されない。
【００４０】
（スルホン化微細セルロース繊維の平均繊維長）
スルホン化微細セルロース繊維の平均繊維長は、重合度で間接的に表すことができる。
【００４１】
スルホン化微細セルロース繊維の平均繊維長は重合度で２８０以上となるように調整するのが好ましく、より好ましくは３００〜１，０００であり、さらに好ましくは３００〜６００である。
【００４２】
スルホン化微細セルロース繊維の重合度が２８０よりも低いと、繊維長の低下により繊維のからまりが弱くなる。一方、スルホン化微細セルロース繊維の重合度が、６００を超えると、分散性が低くなり、スラリー化したときのスラリー粘度が高くなりすぎて分散安定性が低くなる傾向にある。
したがって、スルホン化微細セルロース繊維の重合度は、上記範囲内となるように調整するのが好ましい。とくに、繊維同士のからみ易さの観点では、重合度が２８０以上となるように調製するのが好ましく、分散性や取り扱い性の観点では、重合度が６００よりも低くなるように調製するのが好ましい。
【００４３】
（重合度の測定方法）
この重合度の測定方法は、とくに限定されないが、例えば、銅エチレンジアミン法で測定することができる。具体的には、スルホン化微細セルロース繊維を０．５Ｍの銅エチレンジアミン溶液に溶解させて、かかる溶液の粘度を粘度法によって測定すれば、スルホン化微細セルロース繊維の重合度を測定することができる。
【００４４】
（スルホン化微細セルロース繊維の平均繊維幅）
スルホン化微細セルロース繊維の平均繊維幅は、水系溶媒に分散させた際に透明性を得やすい太さであれば、とくに限定されない。
例えば、スルホン化微細セルロース繊維の平均繊維幅は、電子顕微鏡で観察した際に、１ｎｍ〜１０００ｎｍとなるように調製するのが好ましく、より好ましくは２ｎｍ〜５００ｎｍ、さらにより好ましくは２ｎｍ〜１００ｎｍであり、さらに好ましくは２ｎｍ〜３０ｎｍであり、よりさらに好ましくは２ｎｍ〜２０ｎｍである。
微細セルロース繊維の繊維幅が１ｎｍ未満であると、セルロース分子として水に溶解しているため、微細セルロース繊維としての物性（強度や剛性、又は寸法安定性）が発現しにくくなる。一方、１０００ｎｍを超えると微細セルロース繊維とは言えず、通常のパルプに含まれる繊維にすぎないため、微細セルロース繊維としての物性（透明性や強度や剛性、又は寸法安定性）が得られにくい傾向にある。
したがって、スルホン化微細セルロース繊維の平均繊維幅は、上記範囲内となるように調製するのが好ましい。
とくに、スルホン化微細セルロース繊維の取り扱い性や透明性が求められる用途などの観点においては、さらに以下の範囲内となるように調製するのがより好ましい。
【００４５】
スルホン化微細セルロース繊維の平均繊維幅が、３０ｎｍよりも大きくなるとアスペクト比が低下して、繊維同士のからみあいが減少する傾向にある。さらに、平均繊維幅が、３０ｎｍよりも大きくなると可視光の波長の１／１０に近づき、マトリックス材料と複合した場合には界面で可視光の屈折及び散乱が生じ易く、可視光の散乱が生じてしまい、透明性が低下する傾向にある。
したがって、スルホン化微細セルロース繊維の平均繊維幅は、取り扱い性や透明性の観点においては、２ｎｍ〜３０ｎｍが好ましく、より好ましくは２ｎｍ〜２０ｎｍであり、さらに好ましくは２ｎｍ〜１０ｎｍである。
とくに、透明性の観点では、スルホン化微細セルロース繊維の平均繊維幅が２０ｎｍ以下となるように調製するのが好ましく、より好ましくは１０ｎｍ以下となるように調製する。平均繊維幅が１０ｎｍ以下となるように調製すれば、可視光の散乱をより少なくできるので、高い透明性を有するスルホン化微細セルロース繊維を得ることができる。
【００４６】
（平均繊維幅の測定方法）
スルホン化微細セルロース繊維の平均繊維幅は、公知の技術を用いて測定することができる。
例えば、スルホン化微細セルロース繊維を純水等の溶媒に分散させて、所定の質量％となるように混合溶液を調整する。そしてこの混合溶液を、ＰＥＩ（ポリエチレンイミン）をコーティングしたシリカ基盤上にスピンコートを行い、このシリカ基盤上のスルホン化微細セルロース繊維を観察する。
観察方法としては、例えば、走査型プローブ顕微鏡（例えば、島津製作所製；ＳＰＭ−７００）を用いることができる。得られた観察画像中のスルホン化微細セルロース繊維をランダムに２０本選び、各繊維幅を測定し平均化すればスルホン化微細セルロース繊維の平均繊維幅を求めることができる。
【００４７】
（ヘイズ（Ｈａｚｅ）値）
スルホン化微細セルロース繊維の透明性は、スルホン化微細セルロース繊維を分散液に分散させた状態の分散液のヘイズ値により評価することができる。
具体的には、スルホン化微細セルロース繊維を分散液に分散させた際の固形分濃度が所定の濃度となるように調整した分散液を視認した際の透明性をヘイズ値で評価することができる。
スルホン化微細セルロース繊維を分散させた分散液の固形分濃度は、とくに限定されないが、例えば、０．１質量％〜２０質量％となるように調製することができる。そして、かかる分散液のヘイズ値が、２０％以下であれば、本実施形態のスルホン化微細セルロース繊維は透明性を有しているといえる。逆をいうと、固形物濃度が上記範囲内となるように調製した分散液のヘイズ値が２０％よりも高い場合には、透明性が適切に発揮されにくい状態にあるといえる。
【００４８】
例えば、スルホン化微細セルロース繊維を分散させた分散液の固形分濃度が０．２質量％〜０．５質量％となるように調製した場合、この分散液のヘイズ値が２０％以下であれば透明性を適正に発揮させた状態となっており、より好ましくは１５％以下であり、さらに好ましくは１０％以下であればより透明性を有するスルホン化微細セルロース繊維となっている。
したがって、スルホン化微細セルロース繊維は、固形分濃度が０．１質量％〜２０質量％となるように調製した分散液のヘイズ値が２０％以下となるように調製するのが好ましく、より好ましくは固形分濃度が０．２質量％〜０．５質量％となるように調整した際の分散液のヘイズ値が上記範囲となるように調製するのが好ましい。
【００４９】
なお、分散液は、水系溶媒であればとくに限定されない。例えば、水系溶媒として、水のみの場合のほか、アルコール、ケトン、アミン、カルボン酸、エーテル、アミドなどやこれらの混合物などを採用することができる。
【００５０】
（ヘイズ値の測定方法）
ヘイズ値は、下のようにして測定することができる。
上述した分散液にスルホン化微細セルロース繊維を所定の固形分濃度となるように分散させる。そして、この分散液をＪＩＳ  Ｋ  ７１０５に準拠して分光光度計を用いて測定すれば、スルホン化微細セルロース繊維の透明性であるヘイズ値を求めることができる。
【００５１】
（全光線透過率の測定方法）
なお、上記分散液のヘイズ値が上記範囲内において、全光線透過率が９０％以上であり、より好ましくは９５％以上となるように調整するのが好ましい。
全光線透過率は、下のようにして測定することができる。
上述した分散液にスルホン化微細セルロース繊維を所定の固形分濃度となるように分散させる。そして、この分散液を、ＪＩＳ  Ｋ  ７１０５に準拠して分光光度計を用いて測定すれば、スルホン化微細セルロース繊維の全光線透過率を求めることができる。
【００５２】
以上のごとく、本実施形態のスルホン化微細セルロース繊維の製造方法を用いれば、優れた透明性を発揮し、しかも繊維同士のからみやすさを向上させたスルホン化微細セルロース繊維を製造することができる。
【００５３】
＜誘導体パルプ＞
本実施形態のスルホン化パルプ繊維の製造方法を用いて製造した複数のスルホン化パルプ繊維を集合させれば、スルホ基が導入したパルプ繊維を含む誘導体パルプとすることができる。
この誘導体パルプは、本実施形態のスルホン化パルプ繊維の製造方法を用いて製造した複数のスルホン化パルプ繊維のみを集合させたものであってもよいし、セルロース以外の材質からなる繊維（例えば、ポリビニルアルコール（ＰＶＡ）や、ポリエステル等の合成繊維、羊毛等の天然繊維など）や、他のパルプ繊維等を含有するように集合させてもよい。
なお、本実施形態のスルホン化パルプ繊維の製造方法を用いて製造した複数のスルホン化パルプ繊維の含有率が高くなるよう調整すれば、上述したスルホン化パルプ繊維と同様の効果を発揮させやすくなるので好ましい。
【００５４】
＜本実施形態のスルホン化パルプ繊維の製造方法および本実施形態のスルホン化微細セルロース繊維の製造方法の詳細＞
上述したスルホン化パルプ繊維は、本実施形態のスルホン化パルプ繊維の製造方法を用いて製造される。
具体的には、上述したようにパルプを化学処理工程に供し、化学処理工程に供されたパルプは、接触工程、反応工程の順に処理される。
また、スルホン化微細セルロース繊維は、本実施形態のスルホン化微細セルロース繊維の製造方法を用いて製造される。具体的には、上述したようにパルプを化学処理工程、微細化処理工程の順に処理される。
【００５５】
なお、本実施形態のスルホン化微細セルロース繊維の製造方法では、微細化処理工程に供給されるパルプとして、本実施形態のスルホン化パルプ繊維の製造方法を用いて製造されたパルプ繊維を使用することができる。
以下では、本実施形態のスルホン化微細セルロース繊維の製造方法として、本実施形態のスルホン化パルプ繊維の製造方法を用いて製造されたスルホン化パルプ繊維を微細化処理工程に供給されるパルプの代表として説明する。
【００５６】
また、スルホン化微細セルロース繊維は、繊維原料を直接、微細化処理工程に供給して微細セルロース繊維を得て、かかる微細セルロース繊維を構成するセルロースの水酸基の少なくとも一部をスルホ基で置換して製造してもよいし、代表として以下に示す方法で製造したスルホン化パルプ繊維を微細化して調製してもよい。後者の方法を採用すれば、微細化処理工程を行うだけで所望のスルホン化パルプ繊維を製造することができるという利点が得られる。
【００５７】
上述した誘導体パルプは、上述したように、実施形態のスルホン化パルプ繊維の製造方法を用いて製造された複数のスルホン化パルプ繊維の集合体とすれば調製することができるので、その製法については割愛する。
なお、以下に示す製造方法は一例にすぎず、上述した特性を有するスルホン化パルプ繊維およびスルホン化微細セルロース繊維を製造することができる方法であれば、以下の方法に限定されない。
【００５８】
（スルホン化パルプ繊維の製造方法）
各工程を順に具体的に説明する。
まず、本実施形態のスルホン化パルプ繊維の製造方法について説明する。
このスルホン化パルプ繊維の製造方法は、図１に示すように、セルロースを含む繊維原料を以下に示す方法で化学的に処理する化学処理工程を含んでいる。
【００５９】
（化学処理工程）
本実施形態のスルホン化パルプ繊維の製造方法における化学処理工程は、セルロースを含む繊維原料に対してスルホ基を有するスルホン化剤と尿素または／およびその誘導体を接触させる接触工程と、この接触工程後の繊維原料に含まれるセルロースの水酸基の少なくとも一部にスルホ基を導入する反応工程とを含んでいる。
つまり、本実施形態のスルホン化パルプ繊維の製造方法は、繊維原料に含まれるセルロースにスルホ基を導入させる方法において、尿素または／およびその誘導体を用いる点に特徴を有している。このため、以下に示すような従来の製法では得られなかった優れた効果を奏する。
【００６０】
一般的に、繊維原料に含まれるセルロースにスルホ基を導入するだけであれば、繊維原料にスルホン化剤のみを接触させた状態で加熱処理すれば行うことができる。
しかし、スルホン化剤のみで反応させた場合には、１）スルホ基の導入に要する時間が長くなったり、２）スルホン化剤の酸の影響により繊維の短繊維化が起こりやすくなったり、３）スルホン化剤の酸の影響により反応後の繊維に着色が生じてしまう、この着色を処理するために様々な化学処理を行う必要があり着色除去に労力とコストがかかる、などの問題が発生する。
【００６１】
一方、本実施形態のスルホン化パルプ繊維の製造方法では、上述したように、繊維原料に対してスルホン化剤のほかに尿素または／およびその誘導体を接触させる方法を採用している。このため、従来技術のようにスルホン化剤のみで反応させた際に生じる上記１）〜３）などの問題を解決することができる。
【００６２】
具体的には、スルホン化剤と尿素または／およびその誘導体を所定の割合で接触させた後、反応させることによって、
Ａ）スルホ基の導入量を促進させることができる。つまり、尿素を触媒として機能させることによって、反応時間を短くすることができ、
Ｂ）一方で、酸による短繊維化という作用を尿素によって抑制することができる。つまり、酸による繊維の短繊維化を防止することができ、
Ｃ）酸による繊維の着色を尿素によって抑制することができる。つまり、酸で処理したにも関わらず繊維への着色を抑制した繊維を調製できる、という従来では得られなかった効果を奏するようにしたことに特徴を有している。
しかも、Ｄ）得られるスルホン化パルプ繊維は、上述したような保水度を有するように調整することができるという効果も奏する。
【００６３】
なお、繊維への着色については、繊維の白色度で表すことができる。
【００６４】
また、本実施形態のスルホン化パルプ繊維の製造方法では、スルホン化パルプ繊維の保水度を制御することによって、さらに以下のような利点が得られる。
【００６５】
パルプなどの繊維を解繊機等を用いて微細化してナノファイバー等の微細繊維を製造する際には、経済的にも環境的にも微細化効率が非常に重要となる。
通常、このような微細化処理工程で行われる効率化向上の方法としては、微細化前の繊維の重合度を低下させて（つまり解繊機等に供給する繊維の繊維長を短くして）解繊機等に供給した際の解繊等への負荷を低下させるという方法が採用されている。
かかる方法では、微細化効率を向上させることができるものの、得られる微細繊維の平均繊維長が短くなるといった問題が生じている。
一方、得られる微細繊維の平均繊維長を長くするには、微細化前の繊維の重合度を高く維持した状態（つまり解繊機等に供給する繊維の繊維長を長くした状態）で解繊機等に供給する必要がある。
かかる方法では、微細繊維の繊維長をある程度は長くできるものの、繊維が非常に硬い状態（例えば、繊維を構成する微細繊維同士が強固に結合しているような状態）となっているので、解繊機等では容易に微細化することができない。このため、解繊する際に多大なエネルギー（例えば、高圧ホモジナイザーを用いた場合にはその圧力を２００ＭＰａ以上にする）と時間（例えば、高速カッターを有する剪断装置（エムテクニック社製、クレアミックス）を用いた場合には３０分程度）を要することになり、作業効率の悪化はもちろん、微細化効率も非常に悪くなるといった問題が生じる。しかも、均質な繊維長を有する微細繊維を得にくいといった問題も発生している。
【００６６】
これに対して、本実施形態のスルホン化パルプ繊維の製造方法では、上述したようにスルホン化パルプ繊維が所定の保水度を有するように制御しながら調製することによって、上記のような従来の問題を解決することができるようになる。
【００６７】
例えば、本実施形態のスルホン化パルプ繊維の製造方法で製造したスルホン化パルプ繊維の保水度を高くすることによって、上述したようにスルホン化パルプ繊維を構成する微細繊維同士の結合力を弱めて、スルホン化パルプ繊維の表面や表面に近い内方に位置する部分をフィブリル化させやすくなる。すると、スルホン化パルプ繊維を構成する繊維同士をほぐれやすくすることができるので、微細化処理する際に要するエネルギーを小さくすることができる。例えば、高圧ホモジナイザーを用いて微細化処理する場合にはその圧力を低くしたり、処理回数（パス数）を少なくしたりすることができる。したがって、エネルギー量の削減による環境への負荷を低減することができる。
しかも、微細化処理をスムースに行うことができるので、微細化処理に要する時間を短くできるので、生産性を向上させることができる。言い換えれば、生産性を向上させることができるので、製造コスト（生産コスト）を従来の技術で製造する場合と比べて安価にできるようになる。
【００６８】
逆に、本実施形態のスルホン化パルプ繊維の製造方法で製造したスルホン化パルプ繊維の保水度を低くすれば、以下のような利点が得られる。
スルホン化パルプ繊維の保水度が低くなるように製造すれば、かかる繊維中の水分量を少なくできるので、脱水性を向上させることができる。この場合、脱水がし易くなるので、固形分濃度が高いスルホン化パルプ繊維を製造することができる。すると、製造したスルホン化パルプ繊維を運搬する際における輸送コストを抑制することができるようになる。
しかも、製造工程において、スルホン化パルプ繊維を洗浄する工程を含む場合には、洗浄工程後の脱水がし易くなるので、操作性および作業性を向上させることができる。このため、上記目的でスルホン化パルプ繊維を製造する場合には、生産性を向上させることができる。言い換えれば、生産性を向上させることができるので、製造コスト（生産コスト）を従来の技術で製造する場合と比べて安価にできるようになる。
【００６９】
したがって、本実施形態のスルホン化パルプ繊維の製造方法では、製造したスルホン化パルプ繊維の保水度を調製することによって、供給先の求めに応じてスルホン化パルプ繊維の状態を適宜調整したスルホン化パルプを製造することができる。
【００７０】
まとめると、本実施形態のスルホン化パルプ繊維の製造方法を用いれば、上記のごときＡ）〜Ｄ）の効果を奏するスルホン化パルプ繊維を製造することができるので、品質安定性に優れ、取り扱い性に優れたスルホン化パルプ繊維を高い回収率（例えば、７０％以上の回収率）で製造することができる。
しかも、高品質なスルホン化パルプ繊維を安定して製造することができるので、所望の利用目的や用途に応じたスルホン化パルプ繊維を効率よく生産することができる。さらに、その製造コストも抑制することができる。
【００７１】
以下、化学処理工程の各工程をより具体的に説明する。
【００７２】
（接触工程）
本実施形態のスルホン化パルプ繊維の製造方法の化学処理工程における接触工程は、セルロースを含む繊維原料に対してスルホン化剤と尿素または／およびその誘導体を接触させる工程である。この接触工程は、上記接触を起こさせることができる方法であれば、とくに限定されない。
例えば、スルホン化剤と尿素または／およびその誘導体を共存させた反応液に繊維原料を浸漬等させて反応液を含浸させてもよいし、繊維原料に対してかかる反応液を塗布してもよいし、繊維原料に対してスルホン化剤と尿素または／およびその誘導体をそれぞれ別々に塗布したり、含浸させたりしてもよい。
これらの方法のうち、上記反応液に繊維原料を浸漬させて繊維原料に反応液を含浸させる方法を採用すれば、均質にスルホン化剤と尿素または／およびその誘導体を繊維原料に対して接触させることができるので好ましい。
【００７３】
（反応液の混合比）
また、上記反応液に繊維原料を浸漬させて繊維原料に反応液を含浸させる方法を採用する場合、反応液に含まれるスルホン化剤と尿素または／およびその誘導体の混合比は、とくに限定されない。
【００７４】
例えば、スルホン化剤と尿素または／およびその誘導体は、濃度比（ｇ／Ｌ）において、４：１（1：０．２５）、２：１（1：０．５）、１：１、１：２．５となるように調整するこができる。
例えば、スルホン化剤と尿素を純水に溶解してそれぞれの濃度が、２００ｇ／Ｌと１００ｇ／Ｌになるように調整すれば、濃度比（ｇ／Ｌ）において、スルホン化剤：尿素が２：１の反応液を調製することができる。言い換えれば、尿素は、スルファミン酸１００重量部に対して５０重量部となるように調製すれば、スルホン化剤：尿素が２：１の反応液を調製することができる。また、スルホン化剤と尿素を純水に溶解してそれぞれの濃度が、２００ｇ／Ｌと５００ｇ／Ｌになるように調整すれば、濃度比（ｇ／Ｌ）において、スルホン化剤：尿素が１：２．５の反応液を調製することができる。
【００７５】
（反応液の接触量）
また、繊維原料に接触させる反応液の量は、とくに限定されない。
例えば、反応液と繊維原料を接触させた状態において、反応液に含まれるスルホン化剤が、繊維原料の乾燥重量１００重量部に対して、１重量部〜２０，０００重量部であり、反応液に含まれる尿素または／およびその誘導体が、繊維原料の乾燥重量１００重量部に対して、１重量部〜１００，０００重量部となるように調製することができる。
【００７６】
なお、保水度は、上述したような一般的な試験方法（例えば、ＪＡＰＡＮ  ＴＡＰＰＩ  紙パルプ試験方法Ｎｏ．２６：２０００に準拠した方法）で求めることができる。
【００７７】
（反応工程）
本実施形態のスルホン化パルプ繊維の製造方法の化学処理工程における反応工程は、上述したように繊維原料に含まれるセルロースの水酸基に接触させたスルホン化剤のスルホ基を置換して、繊維原料に含まれるセルロースにスルホ基を導入する工程である。
この反応工程は、セルロースの水酸基にスルホ基を置換するスルホン化反応が可能な方法であれば、とくに限定されない。例えば、上記反応液を含浸させた繊維原料を所定の温度で加熱すれば、繊維原料に含まれるセルロースにスルホ基を導入することができる。
【００７８】
（反応工程における反応温度）
反応工程における加熱温度は、繊維の熱分解や加水分解反応を抑えながら、上記繊維原料を構成するセルロースにスルホ基を導入できる温度であれば、とくに限定されない。具体的には、接触工程後の繊維原料を直接的または間接的に上記要件を満たしながら加熱することができるものであればよい。このようなものとしては、公知の乾燥機や、減圧乾燥機、マイクロ波加熱装置、オートクレーブ、赤外線加熱装置等を採用することができる。とくに、反応工程において、ガスが発生する可能性があるので、循環送風式の乾燥機を使用するのが好ましい。
【００７９】
なお、接触工程後の繊維原料の形状はとくに限定されないが、例えば、シート状にしたものや、ある程度ほぐした状態で上記機器等を用いて加熱すれば、反応を均一に進行させやすくなるので好ましい。
【００８０】
反応工程における加熱温度は、上記要件を満たせば、とくに限定されない。
例えば、雰囲気温度が２５０℃以下が好ましく、より好ましくは雰囲気温度が２００℃以下であり、さらに好ましくは雰囲気温度が１８０℃以下である。加熱時における雰囲気温度が２５０℃よりも高くなると、上述したように熱分解が起こったり、繊維の変色の進行が早くなったりする。一方、加熱温度が１００℃よりも低くなると、反応時間が長くなる傾向にある。したがって、作業性の観点から、加熱時における加熱温度（具体的には雰囲気温度）が１００℃以上２５０℃以下、より好ましくは１００℃以上２００℃以下、さらに好ましくは１００℃以上１８０℃以下となるように調整する。
【００８１】
（反応工程における反応時間）
また、反応工程として上記加熱方法を採用した場合の加熱時間は、とくに限定されない。例えば、反応工程における加熱時間は、反応温度を上記範囲となるように調整した場合、１分以上となるように調整する。より具体的には、５分以上が好ましく、より好ましくは１０分以上であり、さらに好ましくは２０分以上とする。
加熱時間が１分よりも短い場合は、反応がほとんど進行していなと推察される。一方、加熱時間をあまり長くしてもスルホ基の導入量の向上が期待できない傾向にある。
したがって、反応工程として上記加熱方法を採用した場合の加熱時間は、とくに限定されないが、反応時間や操作性の観点から、５分以上３００分以内が好ましく、より好ましくは５分以上１２０分以内とするのがよい。
【００８２】
（スルホン化剤）
反応工程におけるスルホン化剤は、スルホ基を有する化合物であればとくに限定されない。例えば、スルファミン酸、スルファミン酸塩、硫黄と共有結合する２つの酸素を持つスルホニル基を有するスルフリル化合物などを挙げることができる。
なお、スルホン化剤として、これらの化合物を単独で用いてもよいし、２種以上混合して用いてもよい。
スルホン化剤は、上記のような化合物であればとくに限定されないが、硫酸等と比べて酸性度が低く、スルホ基の導入効率が高く、低コストで、安全性が高いので取り扱い性の観点から、スルファミン酸を採用するのが好ましい。
【００８３】
（尿素とその誘導体）
反応工程における尿素とその誘導体のうち、尿素の誘導体は、尿素を含有する化合物であればとくに限定されない。例えば、カルボン酸アミド、イソシアネートとアミンの複合化合物、チアミドなどを挙げることができる。なお、尿素とその誘導体は、それぞれ単独で用いてもよいし、両者を混合して用いてもよい。また、尿素の誘導体は、上記化合物を単独で用いてもよいし、２種以上混合して用いてもよい。
尿素とその誘導体は、上記のような化合物であればとくに限定されないが、低コストで、環境負荷の影響が少なく、安全性が高いので取り扱い性の観点から、尿素を採用するのが好ましい。
【００８４】
（繊維原料）
スルホン化パルプ繊維の製造方法に用いられる繊維原料は、セルロースを含むものであればとくに限定されない。
例えば、木材系のパルプ（以下単に木材パルプという）や、溶解パルプ、コットンリンタなどの綿系のパルプ、麦わらや、バガス、楮、三椏、麻、ケナフのほか、果物等などの非木材系のパルプ、ホヤや海藻などから単離されるセルロースや、新聞古紙、雑誌古紙やダンボール古紙などから製造された古紙系のパルプなどのパルプを繊維原料として使用することができる。なお、入手のし易さの観点から、木材パルプを使用することが好ましい。
【００８５】
この木材パルプには、様々な種類が存在するが、使用に際してとくに限定されない。例えば、針葉樹クラフトパルプ（ＮＢＫＰ）、広葉樹クラフトパルプ（ＬＢＫＰ）、サーモメカニカルパルプ（ＴＭＰ）などの製紙用パルプなどを挙げることができる。
なお、繊維原料として、上記パルプを使用する場合に上述した種類のパルプ１種を単独で用いてもよいし、２種以上混合して用いてもよい。
【００８６】
（乾燥工程）
本実施形態のスルホン化パルプ繊維の製造方法の化学処理工程は、接触工程と反応工程の間に乾燥工程を含んでいてもよい。
この乾燥工程は、反応工程の前処理工程として機能する工程であり、接触工程後の繊維原料の含水率が平衡状態となるように乾燥する工程である。接触工程後の繊維原料を湿潤状態のまま反応工程に供給して加熱してもよいが、スルファミン酸や尿素等の一部が加水分解を受ける可能性がある。このため、反応工程におけるスルホン化反応を適切に進行させる上では、反応工程前に乾燥工程を設けることが好ましい。
【００８７】
この乾燥工程は、反応液を接触させた状態の繊維原料を反応工程における加熱温度よりも低い温度で乾燥することによって、反応溶液の溶媒を除去する工程である。この乾燥工程に用いられる装置等は、とくに限定されず、上述した反応工程で用いられる乾燥機等を使用することができる。
【００８８】
この乾燥工程における乾燥温度は、とくに限定されない。例えば、加熱温度は、雰囲気温度が１００℃以下が好ましく、より好ましくは２０℃以上１００℃以下であり、さらに好ましくは、５０℃以上１００℃以下である。加熱時における雰囲気温度が１００℃よりも高くなると、スルホン化剤等の分解が起こる可能性がある。一方、加熱時における雰囲気温度が２０℃よりも低いと、乾燥に時間がかかる。
したがって、上述した反応を適切に行う上では加熱時における雰囲気温度が１００℃以下が好ましく、操作性の観点では加熱時における雰囲気温度が２０℃以上が好ましい。
【００８９】
（洗浄工程）
また、本実施形態のスルホン化パルプ繊維の製造方法の化学処理工程における反応工程の後には、スルホ基を導入した後の繊維原料を洗浄する洗浄工程を含んでもよい。
【００９０】
スルホ基を導入した後の繊維原料は、スルホン化剤の影響により表面が酸性になっている。また、未反応の反応液も存在した状態となっている。このため、反応を確実に終了させ、余分な反応液を除去して中性状態にすれば、取り扱い性を向上させることができるようなるので望ましい。
【００９１】
この洗浄工程は、スルホ基を導入した後の繊維原料がほぼ中性になるようにできれば、とくに限定されない。
例えば、スルホ基を導入した後の繊維原料が中性になるまで純水等で洗浄するという方法を採用することができる。
【００９２】
また、アルカリ等を用いた中和洗浄を行ってもよい。かかる中和洗浄を行う場合、アルカリ溶液に含まれアルカリ化合物としては、無機アルカリ化合物、有機アルカリ化合物などを挙げることができる。そして、無機アルカリ化合物としては、アルカリ金属の水酸化物、炭酸塩、リン酸塩等を挙げることができる。有機アルカリ化合物としては、アンモニア、脂肪族アミン、芳香族アミン、脂肪族アンモニウム、芳香族アンモニウム、複素環式化合物、複素環式化合物の水酸化物などを挙げることができる。
【００９３】
（スルホン化微細セルロース繊維の製造方法）
スルホン化微細セルロース繊維は、図１に示すように、上記のごとく調製したスルホン化パルプ繊維を本実施形態のスルホン化微細セルロース繊維の製造方法における微細化処理工程に供給し、微細化することによって得られる。
【００９４】
（微細化処理工程）
本実施形態のスルホン化微細セルロース繊維の製造方法における微細化処理工程は、スルホン化パルプ繊維を微細化して所定の大きさの（例えば、ナノレベル）微細繊維にする工程である。
この微細化処理工程に用いられる処理装置は、上記機能を有するものであれば、とくに限定されない。例えば、低圧ホモジナイザー、高圧ホモジナイザー、グラインダー（石臼型粉砕機）、ボールミル、カッターミル、ジェットミル、短軸押出機、２軸押出機、超音波攪拌機、家庭用のミキサーなどを使用することができるが、処理装置は、これらの装置に限定されるものはない。
これらのうち、材料に均等に力を加えることができ、均質化に優れているという点で、高圧ホモジナイザーを用いるのが望ましいが、かかる装置に限定されない。
【００９５】
微細化処理工程において、高圧ホモジナイザーを用いる場合、上述した製法で得られたスルホン化パルプ繊維を水などの水溶性溶媒に分散させた状態で供給する。なお、以下では、スルホン化パルプ繊維を分散させた状態の溶液をスラリーという。
このスラリーのスルホン化パルプ繊維の固形分濃度は、とくに限定されない。例えば、このスラリーのスルホン化パルプ繊維の固形分濃度が、０．１質量％〜２０質量％となるように調整した溶液を高圧ホモジナイザー等の処理装置に供給すればよい。
【００９６】
例えば、スルホン化パルプ繊維の固形分濃度が０．５質量％となるように調整したスラリーを高圧ホモジナイザー等の処理装置に供給すれば、同じ固形分濃度のスルホン化微細セルロース繊維が水溶性溶媒に分散した状態の分散液を得ることができる。つまり、この場合であればスルホン化微細セルロース繊維の固形分濃度が０．５質量％となるように調整された分散液を得ることができる。
【００９７】
また、微細化処理工程において供給されるスルホン化パルプ繊維の保水度は、上記装置等で微細化し易いように調整されていれば、とくに限定されない。
例えば、微細化の処理効率や使用エネルギーの削減といった観点では、保水度を高くなるように調製したスルホン化パルプ繊維を使用するのが望ましい。このような観点では、スルホン化パルプ繊維の保水度としては、１５０％以上となるように調整するのが好ましい。とくに、２００％よりも高くなるように調製されたものを用いるのが好ましく、より好ましくは２２０％以上であり、さらに好ましくは２５０％であり、よりさらに好ましくは３００％以上であり、さらにより好ましくは５００％となるように調製されたものを用いるのがよい。
ただし、保水度が１０，０００％よりも高くなるとスルホン化処理後のスルホン化パルプ繊維の回収率が低下する傾向にある。
したがって、微細化効率の観点および回収率の観点においては、微細化処理工程に供給する際のスルホン化パルプ繊維の保水度は、１５０％〜１０，０００％が好ましく、より好ましくは２００％〜１０，０００％であり、さらに好ましくは２２０％〜１０，０００％であり、さらにより好ましくは２５０％〜５，０００％であり、よりさらに好ましくは２５０％〜２，０００％である。
【００９８】
なお、微細化処理工程に供するスルホン化パルプ繊維の保水度が高い場合には、以下の利点も得らえる。
【００９９】
微細化処理工程に供するスルホン化パルプ繊維の保水度が高いほど繊維は膨張しているので繊維はほぐれ易くなっている。このため、上述したように微細化処理工程で用いる解繊機等の微細化効率を向上させることはもちろん、用いる解繊機等内で繊維が詰まるなどの不具合の発生を抑制できるという利点が得られる。このため、スムースな微細化（解繊）を行うことができるので、より高濃度のパルプ繊維を解繊機等で処理することができる。
しかも、スムースな微細化（解繊）を行うことができるようになるので、微細化処理工程に要する時間をより短縮することができる。例えば、解繊機を使用する場合には少ない回数のパスで微細化することができる。
【実施例】
【０１００】
本発明の製造方法を用いることによってスルホン化微細セルロース繊維およびスルホン化パルプ繊維を製造することができることを確認した。
【０１０１】
（実験１）
実験１では、繊維原料として、針葉樹クラフトパルプ（ＮＢＫＰ）（平均繊維長が２．６ｍｍ）を使用した。以下では、実験に供したＮＢＫＰを単にパルプとして説明する。
パルプは、大量の純水で洗浄後、２００メッシュのふるいで水を切り、固形分濃度を測定後、乾燥させることなく実験に供した。
【０１０２】
（化学処理工程）
パルプを以下のように調製した反応液に加え撹拌してスラリー状にした。
なお、パルプを反応液に加えてスラリー状にする工程が、本実施形態のスルホン化パルプ繊維の製造方法の化学処理工程における接触工程に相当する。
【０１０３】
（反応液の調製）
スルホン化剤と尿素または／およびその誘導体が以下の濃度となるように調製した。
実験１では、スルホン化剤として、スルファミン酸（純度９８．５％、扶桑化学工業製）を使用し、尿素またはその誘導体として、尿素溶液（純度９９％、和光純薬工業製、型番；特級試薬）を使用した。
両者の混合比は、濃度比（ｇ／Ｌ）において、４：１（1：０．２５）、２：１（1：０．５）、１：１、１：２．５となるように混合し水溶液を調整した。
【０１０４】
具体的には、スルファミン酸と尿素は、以下のように混合した。
スルファミン酸／尿素比（（ｇ／Ｌ）／（ｇ／Ｌ））＝２００／５０、２００／１００、２００／２００、２００／５００、５０／２５、１００／５０、２００／１００
反応液の調製の一例を以下に示す。
容器に水１００ｍｌを加えた。ついで、この容器にスルファミン酸２０ｇ、尿素１０ｇを加えて、スルファミン酸／尿素比（（ｇ／Ｌ）／（ｇ／Ｌ））が２００／１００（１：０．５）の反応液を調製した。つまり、尿素は、スルファミン酸１００重量部に対して５０重量部となるように加えた。
【０１０５】
実験１では、この調製した反応液に対してパルプ２ｇ（乾燥重量）を加えた。
つまり、上記スルファミン酸／尿素比（（ｇ／Ｌ）／（ｇ／Ｌ））が２００／１００（１：０．５）の反応液の場合、スルファミン酸はパルプ１００重量部に対して、１０００重量部、尿素は５００重量部となるように調製した。
【０１０６】
なお、比較例Ａ、Ａ２として、反応液をスルファミン酸濃度２００ｇ／Ｌとして尿素を添加しない比較サンプル（スルファミン酸／尿素比（（ｇ／Ｌ）／（ｇ／Ｌ））＝２００／０）を調製した。尿素を添加しない以外は、他の実験例と同様の操作を行った。
また、ブランクパルプとして、反応液に接触させていないＮＢＫＰを使用した。
【０１０７】
反応液にパルプを添加して調製したスラリーを１０分間撹拌子を用いて撹拌した。撹拌後、スラリーをろ紙(Ｎｏ．２)を用いて吸引ろ過した。吸引ろ過は溶液が滴下しなくなるまで行った。
吸引ろ過後、ろ紙からパルプを剥がし、ろ過したパルプを恒温槽の温度を５０℃に設定した乾燥機（いすゞ製作所製、型番；ＶＴＲ−１１５）に入れて含水率が平衡状態になるまで乾燥した。つまり、加熱反応の前に乾燥を行った状態のものを次工程に供給した。なお、以下では、この乾燥を行った条件のものを単に「乾燥工程有条件」という。
なお、このろ過後のパルプを乾燥させる工程が、本実施形態のスルホン化パルプ繊維の製造方法の化学処理工程における乾燥工程に相当する。
【０１０８】
含水率が平衡状態になった後、加熱反応を行った。
加熱反応は、乾燥機（いすゞ製作所製、型番；ＶＴＲ−１１５）を用いた。
反応条件は以下の通りである。
恒温槽の温度：１００℃、１２０℃、１４０℃、加熱時間：５分、２５分、６０分、１２０分
なお、この加熱反応が、本実施形態のスルホン化パルプ繊維の製造方法の化学処理工程における反応工程に相当する。
【０１０９】
加熱反応後、反応させたパルプを中性になるまで純水で洗浄して、スルファミン酸/尿素処理パルプを調製した。
【０１１０】
なお、反応させたパルプを中性になるまで純水で洗浄する工程が、本実施形態のスルホン化パルプ繊維の製造方法の化学処理工程における洗浄工程に相当する。
また、スルファミン酸/尿素処理パルプが本実施形態の誘導体パルプに相当し、スルファミン酸/尿素処理パルプを構成する反応パルプ繊維が、本実施形態のスルホン化パルプ繊維の製造方法で得られるスルホン化パルプ繊維に相当する。
【０１１１】
なお、乾燥工程を省略する場合は、吸引ろ過後、ろ紙からパルプを剥がしたものをそのまま加熱反応に供した。つまり、加熱反応の前に上述したような乾燥を行わず、直接次工程の加熱反応に供給した。次工程の加熱反応の反応条件は、上述と同様の条件下で行った。なお、以下では、この乾燥を行わなかった条件のものを単に「乾燥工程無条件」という。
【０１１２】
（微細化処理工程）
高圧ホモジナイザー（ＧＥＡニロソアビ社製、型番；Ｐａｎｄａ  Ｐｌｕｓ  ２００）を用いてスルファミン酸/尿素処理パルプのナノ化を行い、ナノセルロースを調製した。
高圧ホモジナイザーの処理条件は、以下の通りとした。
スルファミン酸/尿素処理パルプは、固形分濃度が０．５質量％となるように調製したものを高圧ホモジナイザーに供給した。圧力は、１２０〜１４０ＭＰａとした。
なお、各スルファミン酸/尿素処理パルプは、高圧ホモジナイザーで３パス処理することによってナノセルロース繊維を得た。
【０１１３】
なお、この高圧ホモジナイザーを用いた解繊操作が、本実施形態のスルホン化微細セルロース繊維の製造方法における微細化処理工程に相当する。そして、得られたナノセルロース繊維が、本実施形態のスルホン化微細セルロース繊維の製造方法で得られるスルホン化微細セルロース繊維に相当する。
【０１１４】
（パルプ収率）
化学処理前後でのパルプの収率を以下の式から求めた。
化学処理後のパルプの回収は３００ｍｅｓｈワイヤーを用いて行った。
収率＝化学処理工程後に回収したパルプの固形分重量／化学処理工程前に仕込んだパルプの固形分重量
【０１１５】
（元素分析(硫黄)）
化学処理後のパルプに含まれる硫黄分を燃焼イオンクロマトグラフにより求めた。測定方法はＩＥＣ  ６２３２１の測定条件に準拠して測定した。
燃焼装置：三菱ケミカルアナリテック社製、型番；ＡＱＦ−２１００  Ｈ
イオンクロマト：サーモフィッシャーサイエンス社製、型番；ＩＣＳ−１６００
【０１１６】
（保水度の測定）
化学処理後の繊維の保水度の測定は、ＴＡＰＰＩ  Ｎｏ．２６に準拠して行った。
【０１１７】
（ＦＥ−ＳＥＭを用いた繊維形態の観察）
化学処理後のパルプの表面観察は、ＦＥ−ＳＥＭ（日本電子（株）社製、型番；ＪＳＭ−７６１０）を用いて行った。試料は、微細繊維分散液の溶媒をｔ−ブチルアルコールに置換し、凍結乾燥したものをオスミウムによりコーティングして観察に供した。
【０１１８】
（繊維の配向性の測定）
パルプのＦＥ−ＳＥＭ画像を画像解析し、繊維の配向性を評価した。
画像解析ソフトにはＦｉｂｅｒＯｒｉ８ｓ０３を用いた。このソフトは紙表面の繊維配向を学術的に評価することにも用いられている。
【０１１９】
（白色度の測定）
白色度の測定は、ＪＩＳ  Ｐ  ８１４８：２００１  紙、板紙及びパルプ−ＩＳＯ白色度（拡散青色光反射率）に準拠して測定した。
測定に用いるサンプルは、化学処理後のパルプを水で洗浄し、凍結乾燥後のものを用いた。
【０１２０】
（ＳＰＭを用いた繊維形態の観察および繊維幅の測定）
高圧ホモジナイザー処理後のスルホン化微細セルロース繊維を純水で固形分濃度０．００１〜０．００５質量％に調製し、ＰＥＩ(ポリエチレンイミン)をコーティングしたシリカ基盤上にスピンコートを行った。
このシリカ基盤上のナノセルロースの観察を、走査型プローブ顕微鏡（島津製作所製、型番；ＳＰＭ−７００）を用いて行った。
繊維幅の測定は、観察画像中の繊維をランダムに２０本選び測定した。
【０１２１】
（ヘイズ値の測定および全光線透過率の測定）
ヘイズ値の測定および全光線透過率の測定は、スルホン化微細セルロース繊維を純水で、固形分濃度が０．５質量％となるように調製して測定溶液とした。
なお、微細化処理工程において、固形分濃度が０．５質量％となるように調製したスルファミン酸/尿素処理パルプを高圧ホモジナイザーに供給して得られたスルホン化微細セルロース繊維においては、得られたスルホン化微細セルロース繊維が分散した分散液の濃度は供給前の固形分濃度と同じであることから、そのまま測定溶液として測定に供した。
測定溶液を分取して分光光度計（日本分光（株）社製、型番；Ｖ−５７０）を用いて測定した。なお、測定方法は、ＪＩＳ  Ｋ  ７１０５の方法に準拠して行った。
なお、上記測定溶液が、本実施形態のスルホン化微細セルロース繊維の製造方法における分散液に相当する。
【０１２２】
（重合度の測定）
ＪＩＳ  Ｐ  ８２１５（１９９８）に従い、スルホン化微細セルロース繊維の極限粘度（固有粘度）を測定した。その後、固有粘度（η）から、下記式により、スルホン化微細セルロース繊維の重合度（ＤＰ）を算出した。なお、この重合度は、粘度法によって測定された平均重合度であることから、「粘度平均重合度」と称されることもある。
ＤＰ＝１．７５×[η]
【０１２３】
（実験結果）
【０１２４】
（スルファミン酸/尿素処理パルプの実験結果）
図２、図３は、スルファミン酸/尿素処理パルプ繊維の特性表である。
図２は、加熱反応前に乾燥を行った条件下（乾燥工程有条件）でのスルファミン酸/尿素処理パルプ繊維の特性表である。
図３は、加熱反応前に乾燥を行わなかった条件下（乾燥工程無条件）でのスルファミン酸/尿素処理パルプ繊維の特性表である。
図４〜図８は、スルファミン酸/尿素処理パルプ繊維の特性を具体的に示したものである。
図４は、乾燥工程有条件下で得られたスルファミン酸/尿素処理パルプ繊維の硫黄導入量（ｍｍｏｌ／ｇ）および保水度（％）と反応液のスルファミン酸／尿素比（（ｇ／Ｌ）／（ｇ／Ｌ））との関係を示した図である。
図５は、乾燥工程無条件下で得られたスルファミン酸/尿素処理パルプ繊維の保水度（％）と反応液のスルファミン酸／尿素比（（ｇ／Ｌ）／（ｇ／Ｌ））との関係を示した図である。
図６（Ａ）は、乾燥工程有条件下で得られたスルファミン酸/尿素処理パルプ繊維のパルプ繊維長（ｍｍ）と反応液のスルファミン酸／尿素比（（ｇ／Ｌ）／（ｇ／Ｌ））との関係を示した図であり、図６（Ｂ）は、乾燥工程有条件下で得られたスルファミン酸/尿素処理パルプ繊維の化学処理前後の繊維長維持率（％）と反応液のスルファミン酸／尿素比（（ｇ／Ｌ）／（ｇ／Ｌ））との関係を示した図である。
図７は、乾燥工程有条件下で得られたスルファミン酸/尿素処理パルプ繊維の硫黄導入量（ｍｍｏｌ／ｇ）と反応温度との関係を示した図である。
図８（Ａ）は、乾燥工程有条件下で得られたスルファミン酸/尿素処理パルプ繊維の繊維長（ｍｍ）と反応温度と処理時間の関係を示した図であり、図８（Ｂ）は、乾燥工程有条件下で得られたスルファミン酸/尿素処理パルプ繊維の化学処理前後の繊維長維持率（％）と反応温度と処理時間の関係を示した図である。
【０１２５】
実験結果から、スルファミン酸と尿素の濃度比において、尿素の混合割合を調整することによって、スルファミン酸/尿素処理パルプ繊維の硫黄導入量（例えば図４参照）を０．５６ｍｍｏｌ／ｇ〜０．９７ｍｍｏｌ／ｇに調整することができることが確認できた。
また、図４または図５に示すように、スルファミン酸と尿素の濃度比において、尿素の混合割合を調整することによって、スルファミン酸/尿素処理パルプ繊維の保水度を２５０％〜４６００％の範囲で調整することができることが確認できた。
つまり、スルファミン酸と尿素の濃度比を調整することによって、スルファミン酸/尿素処理パルプ繊維の硫黄導入量および保水度を制御できることが確認できた。
【０１２６】
なお、図４および図５に示すように、スルファミン酸/尿素処理パルプ繊維の硫黄導入量と保水度は、似たような傾向となったことから、両者間には何らかの関係性があるものと推察された。
【０１２７】
図６に示すように、尿素を混合しなかった比較例Ａと比べて、スルファミン酸/尿素処理パルプ繊維の繊維長を長くできることが確認できた。つまり、尿素を混合することによって、スルファミン酸による短繊維化を防止できることが確認できた。しかも、スルファミン酸/尿素処理パルプ繊維の繊維長を、反応前と比較してほぼ同じ長さに維持できることが確認できた。
【０１２８】
図７、図８に示すように、加熱温度や加熱時間を調整することによって、硫黄導入量および繊維長が制御できることが確認できた。
図７に示すように、スルファミン酸/尿素処理パルプ繊維の硫黄導入量を０．５ｍｍｏｌ／ｇ以上とするには、１２０℃または１４０℃の条件下において、１５分以上とすればよく、両者よりも温度が低い１００℃の条件下においては、３５分以上とすればよいことが確認できた。
また、図８に示すように、スルファミン酸/尿素処理パルプ繊維の繊維長を長くするには、温度が低い条件のものが好ましいことが確認できた。
【０１２９】
図９は、スルファミン酸/尿素処理パルプ繊維（乾燥工程有、反応条件：温度１２０℃、時間２５分）の表面拡大写真である。
図９（Ａ）〜（Ｄ）は、それぞれスルファミン酸／尿素比が２００／５０（１：０．２５）、２００／１００（１：０．５）、２００／２００（１：１）、２００／５００（１：２．５）の表面拡大写真である。
図９（Ｅ）は、比較例として示したＮＢＫＰの表面拡大写真である。
【０１３０】
図９（Ａ）〜（Ｄ）のスルファミン酸/尿素処理パルプ繊維の硫黄導入量は、それぞれ（Ａ）０．５６ｍｍｏｌ／ｇ、（Ｂ）０．８４ｍｍｏｌ／ｇ、（Ｃ）０．９７ｍｍｏｌ／ｇ、（Ｄ）０．６５ｍｍｏｌ／ｇであった。
図９（Ａ）〜（Ｄ）のスルファミン酸/尿素処理パルプ繊維の保水度は、それぞれ（Ａ）９８０％、（Ｂ）１９２０％、（Ｃ）１１２０％、（Ｄ）２５０％であった。
【０１３１】
図１０はスルファミン酸/尿素処理パルプ繊維の表面繊維の配向度を示した図であり、図１１はスルファミン酸/尿素処理パルプ繊維（乾燥工程有、反応条件：温度１２０℃、時間２５分）の表面拡大写真である。
図１１（Ａ）〜（Ｄ）は、それぞれスルファミン酸／尿素比が２００／５０（１：０．２５）、２００／１００（１：０．５）、２００／２００（１：１）、２００／５００（１：２．５）の表面拡大写真である。
図１１（Ｅ）は、比較例として示したＮＢＫＰの表面拡大写真である。
図１１（Ａ）〜（Ｄ）のスルファミン酸/尿素処理パルプ繊維の配向度は、それぞれ（Ａ）１．１８、（Ｂ）１．０４、（Ｃ）１．１０、（Ｄ）１．３０であった。
【０１３２】
本測定方法では、配向度（配向強度）が１．１以下は無配向であり、１．１〜１．２はやや配向しており、１．２以上は強い配向となっていると判断されている。
【０１３３】
この実験結果から、スルファミン酸と尿素の濃度比において、反応液の尿素の混合割合を低くすることによって、スルファミン酸/尿素処理パルプ繊維の表面の繊維の配向性をランダムな状態にさせることができることが確認できた。その逆に、尿素の混合割合を大きくすると、スルファミン酸/尿素処理パルプ繊維の表面の繊維の配向性が整った状態にさせることができることが確認できた。つまり、スルファミン酸と尿素の濃度比を調整することによって、スルファミン酸/尿素処理パルプ繊維の表面の繊維配向性を制御できることが確認できた。
【０１３４】
また、この実験結果から、スルファミン酸/尿素処理パルプ繊維の表面繊維の配向度は、スルファミン酸/尿素処理パルプ繊維のフィブリル化の程度を示す指標にできることが確認できた。そして、配向度と保水度は同様の傾向を示すことが確認されたことから（例えば、図４と図１０を参照）、保水度を調整することによって、スルファミン酸/尿素処理パルプ繊維のフィブリル化を制御できることが確認できた。
【０１３５】
図１２は、スルファミン酸/尿素処理パルプ繊維の解繊処理のし易さを確認した図である。
スルファミン酸/尿素処理パルプ繊維は、解繊回数３回（３パス）で平均繊維幅を２０ｎｍ以下にできることが確認できた。
一方、化学処理を行っていない微細繊維（つまりブランクパルプのＮＢＫＰ）は、解繊回数２０回（２０パス）しても平均繊維幅が３０ｎｍ〜５０ｎｍであり、平均繊維幅２０ｎｍ以下にすることはできなかった。
【０１３６】
なお、図１２の写真は、解繊後の微細繊維をＦＥ−ＳＥＭで観察し、観察画像中の繊維幅の測定状況を示したものである。繊維の幅の測定には５万倍の拡大写真を用いた。画像内の繊維幅（例えば、図１２の白抜き矢印で示した繊維の幅）の測定方法として、観察画像に二本の対角線を引き、対角線の交点を通過する直線を任意に二本引き、これらの直線と交錯する繊維の幅を目視で計測した。平均繊維幅は５０本の繊維の平均値から求めた。
【０１３７】
図１３は、スルファミン酸/尿素処理パルプ繊維の白色度を示した図である。
反応液に尿素を混合することによって、スルファミン酸による繊維への着色を抑制できることが確認できた。
また、スルファミン酸と尿素の濃度比において、尿素の混合割合を調整することによって、スルファミン酸/尿素処理パルプ繊維の白色度を制御できることが確認できた。
【０１３８】
（ナノセルロース繊維の実験結果）
図１４、図１５は、ナノセルロース繊維の特性表である。
図１４は、乾燥を行った条件下（乾燥工程有条件）で得られたナノセルロース繊維の特性表である。
図１５は、乾燥を行わなかった条件下（乾燥工程無条件）で得られたナノセルロース繊維の特性表である。
図１６〜図１８は、ナノセルロースの特性を具体的に示したものである。
図１６は、乾燥工程有条件下で得られたナノセルロース繊維の全光線透過率（％）およびヘイズ値（％）と反応液のスルファミン酸／尿素比（（ｇ／Ｌ）／（ｇ／Ｌ））との関係を示した図である。
図１７は、乾燥工程無条件下で得られたナノセルロース繊維の全光線透過率（％）およびヘイズ値（％）と反応液のスルファミン酸／尿素比（（ｇ／Ｌ）／（ｇ／Ｌ））との関係を示した図である。
図１８は、乾燥工程有条件下で得られたナノセルロース繊維の重合度（つまりナノセルロース繊維の平均繊維長に相当するもの）と反応液のスルファミン酸／尿素比（（ｇ／Ｌ）／（ｇ／Ｌ））との関係を示した図である。
【０１３９】
なお、比較例Ｂ、比較例Ｃとして、反応液をスルファミン酸濃度２００ｇ／Ｌとして尿素を添加しない比較サンプル（スルファミン酸／尿素比（（ｇ／Ｌ）／（ｇ／Ｌ））＝２００／０）を調製した。尿素を添加しない以外は、他の実験例と同様の操作を行った。
【０１４０】
図１４に示すように、ナノセルロース繊維の平均繊維幅は、すべて２０ｎｍ以下に調製できることが確認できた。
また、図１４、図１５、図１６、図１７に示すように、測定溶液（つまり分散液）のナノセルロース繊維の固形分濃度が０．５質量％となるように調製した場合、全てにおいて全光線透過率（％）が９０％以上となっており、しかもヘイズ値（％）が、１５％以下のナノセルロース繊維を調製することができることが確認できた。
つまり、分散液における分散性を向上させ、しかも非常に高い透明度を有するナノセルロース繊維を調製することができることが確認できた。
【０１４１】
なお、透明性が求められている市販の樹脂フィルムにおいて、高い透明性を有するメタクリル製のフィルムの全光線透過率（％）は９０％程度であり、汎用樹脂であるポリエチレン製のフィルムのヘイズ値（％）は２０％程度であることから、実験で得られたナノセルロース繊維は、従来の市販品と同程度またはそれ以上の品質を有していることが確認できた。
【０１４２】
図１８に示すように、ナノセルロース繊維は、重合度３８６〜４７８となるように調製できることが確認できた。この値は、スルファミン酸のみの条件下で得られナノセルロース繊維（比較例Ｂ）と比べて高くできることが確認できた。つまり、反応液において尿素を混合することによって、ナノセルロース繊維の重合度（つまり繊維長）を向上させることができることが確認できた。言い換えれば、繊維間のからみあいがし易いナノセルロース繊維を調製できることが確認できた。
なお、重合度を４００、グルコース１分子の軸方向の長さを約５Å（約０．５ｎｍ）とした場合、繊維長が約２００ｎｍのナノセルロース繊維を調製できることが確認できた。
【０１４３】
図１９は、スルファミン酸に類似した化合物を反応液として使用した場合の実験結果を示した図である。
実験では、スルファミン酸に類似した化合物として、硫酸塩(硫酸水素アンモニウム)を使用した。実験方法としては、スルファミン酸の代わりに硫酸水素アンモニウムを用いた以外は同様の方法で行った。
図１９に示すように、解繊回数３回（３パス）では、硫酸塩(硫酸水素アンモニウム)／尿素系パルプ繊維を解繊することができなかった。
かかる実験結果から、尿素は、硫酸塩(硫酸水素アンモニウム)を用いたスルホン化において、スルファミン酸/尿素の系と同様の機能（例えば、触媒として機能など）を発揮しないか、または発揮しても十分に機能していないことが確認できた。
したがって、スルファミン酸/尿素の系では、硫酸塩(硫酸水素アンモニウム)を用いてスルホン化する場合と比べて、微細化効率を向上させることができ、しかも、スルホン化の程度を向上させることができることが確認できた。
【０１４４】
（実験２）
実験２では、スルファミン酸/尿素処理パルプの保水度を調整することによって、解繊をし易くできることを確認した。
【０１４５】
実験２では、実験１で得られたスルファミン酸/尿素処理パルプを固形分濃度が０．２質量％となるように調製したスラリーを高圧ホモジナイザーに供給して、得られたナノセルロース繊維の分散液に含まれる繊維残存率に基づいて解繊のし易さを評価した。
また、かかる固形分濃度における全光線透過率（％）およびヘイズ値（％）もそれぞれ確認した。
高圧ホモジナイザー（株式会社コスにじゅういち社製、型番；Ｎ２０００−２Ｃ−０４５型）を用い、予備解繊として処理圧力１０ＭＰａで２回、５０ＭＰａで１回処理した。この予備解繊を行ったものを解繊処理した。解繊処理は、処理圧力を、実験１の約半分の６０ＭＰａとした。
なお、高圧ホモジナイザー以外の装置は、実験１で使用した装置を使用した。
また、実験２の測定方法において、実験１と重複する説明については割愛する。
【０１４６】
（繊維残存率（％））
高圧ホモジナイザーで解繊処理した後に得られたナノセルロース繊維の分散液に含まれる未解繊の繊維の割合を以下の方法によって算出した。
未解繊の繊維の繊維残存率（％）は、解繊処理前と後における固形分０．０５ｇ中の測定繊維に基づいて算出した。
使用した装置は、ファイバーテスター（ローレンツェン＆ベットレー（株）社製）である。
【０１４７】
まず、上記装置を使用して、解繊処理前のスルファミン酸/尿素処理パルプを固形分濃度が０．２質量％となるように調製したスラリーから、固形分０．０５ｇ中に測定可能な繊維が何本存在しているかを測定した。
ついで、上記装置を使用して、解繊処理後のナノセルロース繊維の分散液から、固形分０．０５ｇ中に測定可能な繊維が何本存在しているかを測定した。
そして、繊維残存率（％）＝（解繊処理後の測定値／解繊処理前の測定値）×１００を求めた。
【０１４８】
（実験結果）
図２０は、スルファミン酸/尿素処理パルプの保水度（％）と繊維残存率（％）および高圧ホモジナイザーのパス数との関係を示した図である。
なお、繊維残存率（％）が１０％以下の場合には、分散液中に含まれる繊維を目視観察で確認することはできなかった。
【０１４９】
図２０に示すように、スルファミン酸/尿素処理パルプの保水度（％）が高いほど繊維残存率（％）が低くなることが確認できた。そして、保水度（％）が９８０％、１１２０％および１９２０％のスルファミン酸/尿素処理パルプでは、処理圧力が６０ＭＰａ下、１回のパスで透明度が高いナノセルロース繊維を調製できることが確認できた。しかも、保水度（％）が２５０％のスルファミン酸/尿素処理パルプであっても、２回のパスによって高い透明度を有するナノセルロース繊維を調製できることが確認できた。
【０１５０】
また、図２１に示すように、スルファミン酸/尿素処理パルプの保水度（％）が比較例Ｄよりも高ければ、１回のパスで、、高い全光線透過率（％）を有するナノセルロース繊維を調製することができることが確認できた。
さらに、図２２に示すように、２回のパスによってヘイズ値（％）が１５％以下のナノセルロース繊維を調製できることが確認できた。とくに、スルファミン酸/尿素処理パルプの保水度（％）が１０００％以上の場合には、１回のパスでヘイズ値（％）が５％以下のナノセルロース繊維を調製できることが確認できた。
【０１５１】
なお、比較例Ｄでは、解繊処理後に得られた分散液は、沈殿物が多量に含まれ濁った状態であった。そして、図２１、図２２に示すように、比較例Ｄのヘイズ値（％）がほぼ１００％であり、全光線透過率（％）が４０％以下であったことから、本条件下での解繊では比較例Ｄを適切に解繊することができないことが確認できた。
また、パス回数を増加させて解繊を行った場合にも比較例Ｄでは十分な解繊結果が得られなかった。
【０１５２】
実験２の実験結果より、反応液に尿素を混合する製法を採用することによって、従来の技術では想定されなかった解繊圧力であっても解繊を容易に行うことができるスルファミン酸/尿素処理パルプを調製できることが確認できた。
しかも、スルファミン酸/尿素処理パルプの保水度（％）を比較例の１８０％よりも高くし、かつスルファミン酸/尿素処理パルプの硫黄導入量を比較例の０．４２ｍｍｏｌ／ｇよりも高くなるように調製すれば、透明性の高いナノセルロース繊維を容易に調製（製造）することができることが確認できた。
とくに、スルファミン酸/尿素処理パルプの保水度（％）が１０００％以上となるように調製すれば、解繊圧力６０ＭＰａ下、１回のパスで容易にヘイズ値（％）が５％以下のナノセルロース繊維を調製できることが確認できた。
【０１５３】
（スルファミン酸/尿素処理パルプの固形分濃度と得られるナノセルロース繊維への影響について）
図２３および図２４は、高圧ホモジナイザーに供給するスラリー中のスルファミン酸/尿素処理パルプの固形分濃度と得られるナノセルロース繊維への影響について確認したものである。
この実験では、上述したスルファミン酸／尿素比（（ｇ／Ｌ）／（ｇ／Ｌ））が２００／１００（１：０．５）の反応液を用いて上記のごとき製法（乾燥工程有、反応条件：温度１２０℃、時間２５分、保水度１９２０％）で調製したスルファミン酸/尿素処理パルプを固形分濃度が、それぞれ０．５質量％と０．２質量％となるように調製したスラリーを高圧ホモジナイザーに供給した。そして、得られたナノセルロース繊維の品質を全光線透過率（％）、ヘイズ値（％）および解繊後の未解繊繊維数で評価した。
【０１５４】
なお、未解繊繊維数は、解繊処理後における固形分０．０５ｇ中の未解繊の繊維をファイバーテスター（ローレンツェン＆ベットレー（株）社製）で測定して固形分０．０５ｇ中に測定可能な繊維が何本存在しているかを計測した。
【０１５５】
（実験結果）
図２３および図２４の実験結果に示すように、解繊時における１パス処理、２パス処理においても、いずれも全光線透過率（％）が約１００％であり、ヘイズ値（％）が５％と以下であった。また、未解繊繊維数においては、１パス処理ではいずれも３０本以下であり大きな差は確認できなかった。
したがって、高圧ホモジナイザーに供給するスラリー中のスルファミン酸/尿素処理パルプの固形分濃度は、０．２質量％〜０．５質量％の範囲内においては、解繊のし易さに影響を与えないことが確認できた。そして、得られたナノセルロース繊維においても、その品質に影響を与えないことが確認できた。
【産業上の利用可能性】
【０１５６】
本発明のスルホン化パルプ繊維の製造方法、スルホン化微細セルロース繊維の製造方法は、工業分野や、食品分野、医療分野、化粧品分野など様々な分野で多くの用途に好適に用いることができ、しかもこれらの分野に用いられる複合化材料の原料の製造方法として適している。
【図１】
2019194390.tif 000003
【図２】
2019194390.tif 000004
【図３】
2019194390.tif 000005
【図４】
2019194390.tif 000006
【図５】
2019194390.tif 000007
【図６】
2019194390.tif 000008
【図７】
2019194390.tif 000009
【図８】
2019194390.tif 000010
【図９】
2019194390.tif 000011
【図１０】
2019194390.tif 000012
【図１１】
2019194390.tif 000013
【図１２】
2019194390.tif 000014
【図１３】
2019194390.tif 000015
【図１４】
2019194390.tif 000016
【図１５】
2019194390.tif 000017
【図１６】
2019194390.tif 000018
【図１７】
2019194390.tif 000019
【図１８】
2019194390.tif 000020
【図１９】
2019194390.tif 000021
【図２０】
2019194390.tif 000022
【図２１】
2019194390.tif 000023
【図２２】
2019194390.tif 000024
【図２３】
2019194390.tif 000025
【図２４】
2019194390.tif 000026